【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
弾力的に圧縮可能な網状エラストマーマトリックスを含む、埋込み可能な装置。
【請求項２】
該埋込み可能な装置が少なくとも29日間は生体耐久性である、請求項１記載の埋込み可能な装置。
【請求項３】
該エラストマーマトリックスがポリカーボネートポリウレタン、ポリカーボネートポリウレタン-尿素又はこれらの混合物を含む、請求項１記載の埋込み可能な装置。
【請求項４】
該埋込み可能な装置が少なくとも6ヶ月間は生体耐久性である、請求項３記載の埋込み可能な装置。
【請求項５】
複数の孔を含む網状エラストマーマトリックスを含み、前記孔が少なくとも約100μmの平均直径または他の最大横断寸法を有する、請求項１記載の埋込み可能な装置。
【請求項６】
孔が250μm〜約900μmの平均直径または他の最大横断寸法を有する、請求項３記載の埋込み可能な装置。
【請求項７】
複数の孔を含む網状エラストマーマトリックスを含み、前記孔が約275μm〜約900μmの平均直径または他の最大横断寸法を有する、請求項１記載の埋込み可能な装置。
【請求項８】
複数の孔を含む網状エラストマーマトリックスを含み、前記孔が300μmより大きく約700μm以下の平均直径または他の最大横断寸法を有する、請求項１記載の埋込み可能な装置。
【請求項９】
該埋込み可能な装置を緩和形状から送達装置を介する送達のための第１のコンパクト形状へ圧縮すると、生体外で、少なくとも１の次元において前記緩和形状の少なくとも約50％のサイズ、場合により、少なくとも約80％のサイズの第２の作動形状まで膨張するような、弾力的に圧縮可能なエラストマーマトリックスを含む、請求項１記載の埋込み可能な装置。
【請求項１０】
該エラストマーマトリックスの回復特性は、緩和寸法の約90％〜約10％まで圧縮した後に、第２の作動形状の寸法が緩和形状の緩和寸法の約50％以内であるような特性であり、前記エラストマーマトリックスが、約6.9 kPa[約1 psi (約700 kg/m2)]〜約1379 kPa [約200 psi (約140,000 kg/m2)]の50％圧縮時圧縮強度、約6.9 kPa [約1 psi (約700 kg/m2)]〜約517 kPa [約75 psi (約52.500 kg/m2)]の引張強度および少なくとも約76％の極限引張伸びを有する、請求項９記載の埋込み可能な装置。
【請求項１１】
該エラストマーマトリックスが、１の方向でその厚さの50％まで約25℃で22時間圧縮した後に、約30％以下、場合により約10％以下の圧縮永久歪みを有する、請求項１記載の埋込み可能な装置。
【請求項１２】
該エラストマーマトリックスが、ポリカーボネート、ポリシロキサン、ポリウレタン、炭化水素、これらのコポリマー、またはこれらの混合物を含む、請求項１記載の埋込み可能な装置。
【請求項１３】
網状エラストマーマトリックスが、網状エラストマーマトリックス中での細胞の内殖および増殖が可能であるように形状化されている、請求項１記載の埋込み可能な装置。
【請求項１４】
網状構造を有する高分子材料を含むエラストマーマトリックスを製造する方法であって、
a) エラストマーマトリックスのミクロ構造形状を規定している表面を有するモールドを作製すること；
b) 前記モールドを流動性高分子材料で充填すること；
c) 前記高分子材料を凝固させること；及び
d) 前記モールドを除去して、エラストマーマトリックスを得ること；
を含む前記方法。
【請求項１５】
該モールドが、犠牲モールドであって、溶融、溶解または昇華させることによって除去される、請求項１４記載の方法。
【請求項１６】
該犠牲モールドが複数の粒子を含み、前記粒子が各粒子上の複数の点で相互に連結しており、前記流動性高分子材料が前記粒子間の間隙内に収容される、請求項１４記載の方法。
【請求項１７】
該粒子が、粒子間の間隙内に収容されている高分子材料の軟化点よりも少なくとも5℃低い融点を有する第１材料を含み、必要に応じて、前記第１材料が炭化水素ワックスを含んでいてもよい、請求項１６記載の方法。
【請求項１８】
該粒子が、無機塩、糖、澱粉またはこれらの混合物を含む、請求項１６記載の方法。
【請求項１９】
該粒子が澱粉を含み、前記澱粉が酵素により除去される、請求項１８記載の方法。
【請求項２０】
該高分子材料が溶媒可溶性の熱可塑性エラストマーを含み、該流動性高分子材料が溶媒中に前記熱可塑性エラストマーの溶液を含み、前記溶媒が蒸発されて前記熱可塑性エラストマーが凝固される、請求項１８記載の方法。
【請求項２１】
該熱可塑性エラストマーが、ポリカーボネートポリウレタン、ポリカーボネートポリウレタン-尿素、ポリシロキサンポリウレタン、ポリシロキサンポリウレタン-尿素、炭化水素ポリウレタン、炭化水素ポリウレタン-尿素、ポリカーボネート-ポリシロキサンポリウレタン、ポリカーボネート-ポリシロキサンポリウレタン-尿素、ポリカーボネート-炭化水素ポリウレタン、ポリカーボネート-炭化水素ポリウレタン-尿素、ポリカーボネート-ポリシロキサン-炭化水素ポリウレタン、ポリカーボネート-ポリシロキサン-炭化水素ポリウレタン-尿素、ポリシロキサン-炭化水素ポリウレタン、ポリシロキサン-炭化水素ポリウレタン-尿素およびこれらの混合物からなる群から選択される、請求項２０記載の方法。
【請求項２２】
網状構造を有するエラストマーマトリックスを製造する方法であって、
a) 網状発泡体テンプレートを流動性の耐久性材料でコーティングすること、ここで前記耐久性材料は熱可塑性ポリマーまたはワックスであってもよく；
b) 前記発泡体テンプレートのコーティングした表面を露出させること；
c) 前記発泡体テンプレートを除去して、前記網状発泡体テンプレートの注型物を得ること；
d) 前記注型物を流動可能な状態のエラストマーでコーティングして、エラストマーマトリックスを形成すること；
e) 前記注型物の表面を露出させること；及び、
f) 前記注型物を除去して、前記エラストマーを含む網状エラストマーマトリックスを得ること；
を含む前記方法。
【請求項２３】
該エラストマーが、ポリカーボネートポリウレタン、ポリカーボネートポリウレタン-尿素、ポリシロキサンポリウレタン、ポリシロキサンポリウレタン-尿素、炭化水素ポリウレタン、炭化水素ポリウレタン-尿素、ポリカーボネート-ポリシロキサンポリウレタン、ポリカーボネート-ポリシロキサンポリウレタン-尿素、ポリカーボネート-炭化水素ポリウレタン、ポリカーボネート-炭化水素ポリウレタン-尿素、ポリカーボネート-ポリシロキサン-炭化水素ポリウレタン、ポリカーボネート-ポリシロキサン-炭化水素ポリウレタン-尿素、ポリシロキサン-炭化水素ポリウレタン、ポリシロキサン-炭化水素ポリウレタン-尿素およびこれらの混合物からなる群から選ばれる熱可塑性エラストマーである、請求項２２記載の方法。
【請求項２４】
網状構造を有するエラストマーマトリックスを製造するための凍結乾燥方法であって、  a) 溶媒中に溶媒可溶性の生体耐久性エラストマーを含む溶液を調製すること；
b) 前記溶液を少なくとも部分的に凝固させて固形物を形成すること、前記凝固は前記溶液を冷却することによって行ってもよい；及び、
c) 非高分子材料を除去して、前記エラストマーを含む少なくとも部分的に網状化したエラストマーマトリックスを得ること、前記除去は減圧下で前記固形物から前記溶媒を昇華させることによって行ってもよい；
を含む前記方法。
【請求項２５】
前記エラストマーが、ポリカーボネートポリウレタン、ポリカーボネートポリウレタン-尿素、ポリシロキサンポリウレタン、ポリシロキサンポリウレタン-尿素、炭化水素ポリウレタン、炭化水素ポリウレタン-尿素、ポリカーボネート-ポリシロキサンポリウレタン、ポリカーボネート-ポリシロキサンポリウレタン-尿素、ポリカーボネート-炭化水素ポリウレタン、ポリカーボネート-炭化水素ポリウレタン-尿素、ポリカーボネート-ポリシロキサン-炭化水素ポリウレタン、ポリカーボネート-ポリシロキサン-炭化水素ポリウレタン-尿素、ポリシロキサン-炭化水素ポリウレタン、ポリシロキサン-炭化水素ポリウレタン-尿素およびこれらの混合物からなる群から選ばれる熱可塑性エラストマーである、請求項２４記載の方法。
【請求項２６】
エラストマーマトリックスを製造するための重合方法であって、
a) ポリオール成分、b) イソシアネート成分、c) 発泡剤、d) 任意成分としての架橋剤、e) 任意成分としての連鎖延長剤、f) 任意成分としての少なくとも１の触媒、g) 任意成分としての界面活性剤、h) 任意成分としての粘度調整剤、およびi) 任意成分としての気泡開放剤を混合して、エラストマーマトリックスを調製することを含む前記方法。
【請求項２７】
該ポリオール成分が、混合に先立って液状化される、請求項２６記載の方法。
【請求項２８】
該ポリオール成分と該イソシアネート成分とを混合することによって、前記ポリオール成分と前記イソシアネート成分とを含む第１混合物が調製され；
該発泡剤を含む第２混合物、ここで前記混合物は触媒を含んでいてもよく、前記触媒は前記発泡剤と任意成分の触媒を混合することによって調製され；そして、
前記第１混合物と前記第２混合物とが混合される、請求項２６記載の方法。
【請求項２９】
該ポリオール成分が、ポリカーボネートポリオール、炭化水素ポリオール、ポリシロキサンポリオール、ポリ(カーボネート-コ-炭化水素)ポリオール、ポリ(カーボネート-コ-シロキサン)ポリオール、ポリ(炭化水素-コ-シロキサン)ポリオールまたはこれらの混合物を含む、請求項２６記載の方法。
【請求項３０】
該ポリオール成分が二官能性ポリカーボネートジオールを含む、請求項２９記載の方法。
【請求項３１】
二官能性ポリカーボネートジオールが1,6-ヘキサメチレンポリカーボネートジオールである、請求項３０記載の方法。
【請求項３２】
該イソシアネート成分が、テトラメチレンジイソシアネート、シクロヘキサン-1,2-ジイソシアネート、シクロヘキサン-1,4-ジイソシアネート、ヘキサメチレンジイソシアネート、イソホロンジイソシアネート、メチレン-ビス-(p-シクロヘキシルイソシアネート)、p-フェニレンジイソシアネート、4,4'-ジフェニルメタンジイソシアネート、2,4'-ジフェニルメタンジイソシアネート、m-テトラメチルキシレンジイソシアネートまたはこれらの混合物を含む、請求項２６記載の方法。
【請求項３３】
該イソシアネート成分がジフェニルメタンジイソシアネートを含み、前記ジフェニルメタンジイソシアネートが少なくとも約5質量％の2,4'-ジフェニルメタンジイソシアネートと残りの主成分4,4'-ジフェニルメタンジイソシアネートとの混合物である、請求項３２記載の方法。
【請求項３４】
該イソシアネート成分における分子当りのイソシアネート基の平均数が約2である、請求項３２記載の方法。
【請求項３５】
該イソシアネート成分における分子当りのイソシアネート基の平均数が2よりも多い、請求項３２記載の方法。
【請求項３６】
該イソシアネート成分における分子当りのイソシアネート基の平均数が約2.2よりも多い、請求項３５記載の方法。
【請求項３７】
該イソシアネート成分がイソシアネート指数を有し、前記イソシアネート指数が約0.9〜約1.1である、請求項３２記載の方法。
【請求項３８】
該イソシアネート指数が約0.98〜約1.02である、請求項３７記載の方法。
【請求項３９】
該イソシアネート指数が約0.9〜1.029である、請求項３７記載の方法。
【請求項４０】
該発泡剤が水である、請求項２６記載の方法。
【請求項４１】
触媒が含まれ、前記触媒が三級アミンである、請求項２６記載の方法。
【請求項４２】
界面活性剤が含まれ、前記界面活性剤がシリコーンをベースとする界面活性剤である、請求項２６記載の方法。
【請求項４３】
粘度調整剤が含まれ、前記粘度調整剤がプロピレンカーボネートである、請求項２６記載の方法。
【請求項４４】
網状化が燃焼網状化による、請求項６１記載の方法。
【請求項４５】
可燃性雰囲気が水素と酸素の混合物を含む、請求項４４記載の方法。
【請求項４６】
網状の埋込み可能な複合エラストマー装置を製造する方法であって、
細胞の内殖、細胞の増殖又はそれらの組合せを促進するように選択したコーティング材料で、網状エラストマーマトリックスの孔内をコーティングすることを含む前記方法。
【請求項４７】
該コーティング材料が生分解性物質の発泡コーティングであり、前記生分解性物質が、コラーゲン、フィブロネクチン、エラスチン、ヒアルロン酸、生体吸収性脂肪族ポリエステルまたはこれらの混合物を含む、請求項４６記載の方法。
【請求項４８】
血管奇形を治療するための請求項１記載の埋込み可能な装置であって、
緩和形状から第１のコンパクト形状に圧縮され、送達装置によって、生体内の血管奇形の部位まで送達され、前記生体内部位で第２の作動形状に膨張される、前記装置。
【請求項４９】
該埋込み可能な装置が複数のエラストマーマトリックスを含む、請求項４８記載の装置。
【請求項５０】
該エラストマーマトリックスが、１の次元においてその厚さの50％まで約25℃で22時間圧縮した後に、約5％以下の圧縮永久歪みを有する、請求項１１記載の埋込み可能な装置。
【請求項５１】
該エラストマーマトリックスが、ジフェニルメタンジイソシアネートを含むイソシアネート成分から形成され、前記ジフェニルメタンジイソシアネートが少なくとも約5質量％の2,4'-ジフェニルメタンジイソシアネートと残りの主成分4,4'-ジフェニルメタンジイソシアネートとの混合物である、請求項１２記載の埋込み可能な装置。
【請求項５２】
該イソシアネート成分における分子当りのイソシアネート基の平均数が2より大きい、請求項５１記載の埋込み可能な装置。
【請求項５３】
該イソシアネート成分における分子当りのイソシアネート基の平均数が約2.2より大きい、請求項５２記載の埋込み可能な装置。
【請求項５４】
該埋込み可能な装置が、その埋込み可能な装置が存在する生物学的部位を実質的に充填する。請求項１記載の埋込み可能な装置。
【請求項５５】
該網状エラストマーマトリックスが、修復又は置き換えられる組織へ組込まれる、請求項１３記載の埋込み可能な装置。
【請求項５６】
外科切開処置によって挿入される、血管奇形を治療するための請求項１記載の埋込み可能な装置。
【請求項５７】
送達装置によって挿入される、血管奇形を治療するための請求項１記載の埋込み可能な装置。
【請求項５８】
少なくとも部分的に網状化したエラストマーマトリックスが、少なくとも部分的に網状化したエラストマーマトリックス中での細胞の内殖及び増殖が可能であるように形状化されている、請求項２４記載の方法。
【請求項５９】
少なくとも部分的に網状化したエラストマーマトリックスが、修復又は置き換えられる組織へ組込まれる、請求項５８記載の方法。
【請求項６０】
請求項４６記載の方法によって得られる製品。
【請求項６１】
生体吸収性脂肪族ポリエステルが乳酸、グリコール酸、ラクチド、グリコリド、パラ-ジオキサノン、トリメチレンカーボネート、ε-カプロラクトン又はこれらの混合物である、請求項４７記載の方法。
【請求項６２】
ポリオール成分、イソシアネート成分、発泡剤及び任意成分としての触媒が、混合容器中で混合される、請求項２６記載の方法。
【請求項６３】
ポリオール成分、発泡剤及び任意成分としての触媒を含む第１の混合物が、ポリオール成分、発泡剤及び任意成分としての触媒を混合容器中で混合することにより生成され、前記第１の混合物がイソシアネート成分と混合される、請求項２６記載の方法。
【請求項６４】
網状エラストマーマトリックスを製造する方法であって、
網状化方法によって請求項２６記載の方法により得られたエラストマーマトリックスを網状化して、網状エラストマーマトリックスを得ることを含む、前記方法。
【請求項６５】
網状エラストマーマトリックスが、その網状エラストマーマトリックスが存在する生物学的部位を実質的に充填する、請求項６４記載の方法。
【請求項６６】
網状エラストマーマトリックスが、網状エラストマーマトリックス中での細胞の内殖及び増殖が可能であるように形状化されている、請求項６４記載の方法。
【請求項６７】
網状エラストマーマトリックスが、修復又は置き換えられる組織へ組込まれる、請求項６６記載の方法。
【請求項６８】
請求項３１記載の方法によって得られる製品。
【請求項６９】
請求項３３記載の方法によって得られる製品。
【請求項７０】
請求項３５記載の方法によって得られる製品。
【請求項７１】
請求項３７記載の方法によって得られる製品。
【請求項７２】
請求項３９記載の方法によって得られる製品。
【請求項７３】
請求項４０記載の方法によって得られる製品。
【請求項７４】
請求項４１記載の方法によって得られる製品。
【請求項７５】
請求項４２記載の方法によって得られる製品。
【請求項７６】
請求項４３記載の方法によって得られる製品。
【請求項７７】
請求項４４記載の方法によって得られる製品。
【請求項７８】
網状エラストマーマトリックスの液体透過度が、前記網状エラストマーマトリックスを作る非網状マトリックスの液体透過度よりも大きい、請求項７７記載の製品。
【請求項７９】
ポリオール成分100重量部毎に対して、約10重量部〜約90重量部のイソシアネート成分と約0.5重量部〜約5.0重量部の発泡剤とを包含する、請求項２６記載の方法。
【請求項８０】
請求項７９記載の方法によって得られる製品。
【請求項８１】
網状エラストマーマトリックスの液体透過度が、前記網状エラストマーマトリックスを作る非網状マトリックスの液体透過度よりも大きい、請求項８０記載の製品。
【請求項８２】
ポリオール成分100重量部毎に対して、約20重量部以下の架橋剤、約20重量部以下の連鎖延長剤、約0.1重量部〜約0.8重量部の発泡用触媒、約0.3重量部以下のゲル化用触媒、約0.5重量部〜約2.5重量部の界面活性剤及び約8重量部以下の粘度調整剤を包含する、請求項７９記載の方法。
【請求項８３】
請求項８２記載の方法によって得られる製品。
【請求項８４】
網状エラストマーマトリックスの液体透過度が、前記網状エラストマーマトリックスを作る非網状マトリックスの液体透過度よりも大きい、請求項８３記載の製品。
【請求項８５】
エラストマーマトリックスを製造するための重合方法であって、
a) 二官能性ポリカーボネートジオールを含むポリオール成分 100重量部、
b) 分子当りのイソシアネート基の平均数が２よりも大きく、少なくとも約5重量％の2,4’-ジフェニルメタンジイソシアネートと残りの4,4'-ジフェニルメタンジイソシアネートとの混合物を含む、イソシアネート成分 約10重量部〜約90重量部、
c) 水を含む発泡剤 約0.5重量部〜約5.0重量部
d) 任意成分としての架橋剤、
e) 任意成分としての連鎖延長剤、
f) 少なくとも１つの触媒 約0.1重量部〜約1.1重量部、
g) 界面活性剤 約0.5重量部〜約2.5重量部、
h) プロピレンカーボネートを含む粘度調整剤 約8重量部以下、及び
i) 気泡開放剤、
を混合してエラストマーマトリックスを提供することを含み、前記イソシアネート成分が約0.9〜1.029のイソシアネート指数を有する、前記方法。
【請求項８６】
請求項８５記載の方法によって得られる製品。
【請求項８７】
二官能性ポリカーボネートジオールが1,6-ヘキサメチレンポリカーボネートジオールである、請求項８５記載の方法。
【請求項８８】
イソシアネート指数が約0.98〜約1.02である、請求項８７記載の方法。
【請求項８９】
請求項８８記載の方法によって得られる製品。
【請求項９０】
網状エラストマーマトリックスを製造する方法であって、
燃焼網状化方法によって請求項８８記載の方法により得られたエラストマーマトリックスを網状化して、網状エラストマーマトリックスを得ることを含む前記方法。
【請求項９１】
請求項９０記載の方法によって得られる製品。
【請求項９２】
架橋剤が、グリセロールを含み且つ約20重量部以下で含まれ、連鎖延長剤が、1,4-ブタンジオールを含み且つ約20重量部以下で含まれる、請求項８５記載の方法。
【請求項９３】
請求項９２記載の方法によって得られる製品。
【請求項９４】
網状エラストマーマトリックスを製造する方法であって、
燃焼網状化方法によって請求項９２記載の方法により得られたエラストマーマトリックスを網状化して、網状エラストマーマトリックスを得ることを含む前記方法。
【請求項９５】
請求項９４記載の方法によって得られる製品。
【請求項９６】
二官能性ポリカーボネートジオールが1,6-ヘキサメチレンポリカーボネートジオールである、請求項９２記載の方法。
【請求項９７】
イソシアネート指数が約0.98〜約1.02である、請求項９６記載の方法。
【請求項９８】
請求項９７記載の方法によって得られる製品。
【請求項９９】
網状エラストマーマトリックスを製造する方法であって、
燃焼網状化方法によって請求項９７記載の方法により得られたエラストマーマトリックスを網状化して、網状エラストマーマトリックスを得ることを含む前記方法。
【請求項１００】
請求項９９記載の方法によって得られる製品。
【請求項１０１】
網状エラストマーマトリックスを製造する方法であって、
燃焼網状化方法によって請求項８５記載の方法により得られたエラストマーマトリックスを網状化して、網状エラストマーマトリックスを得ることを含む前記方法。
【請求項１０２】
請求項１０１記載の方法によって得られる製品。
【請求項１０３】
網状エラストマーマトリックスが、網状エラストマーマトリックス中での細胞の内殖及び増殖が可能であるように形状化されている、請求項１０１記載の方法。
【請求項１０４】
網状エラストマーマトリックスが、修復又は置き換えられる組織へ組込まれる、請求項１０３記載の方法。
【請求項１０５】
医薬活性剤を含んでいる埋込み可能な網状エラストマーマトリックス装置を製造する方法であって、
少なくとも１の医薬活性剤とエラストマーマトリックスの形成に使用される成分とを混合してエラストマーマトリックスを形成し、網状化方法によって前記エラストマーマトリックスを網状化して網状エラストマーマトリックスを提供すること；又は
少なくとも１の医薬活性剤を網状エラストマーマトリックス上にコーティングすること；
を含む前記方法。
【請求項１０６】
コーティングが孔内コーティングである、請求項１０５記載の方法。
【請求項１０７】
請求項１０５記載の方法によって得られる製品。
【請求項１０８】
軟質セグメント架橋エラストマーマトリックスを製造するための重合方法であって、
a)分子当りのヒドロキシル基の平均数が約2より大きな少なくとも１のポリオールを含む、ポリオール成分、
b) イソシアネート成分、
c) 発泡剤、
d) 任意成分としての連鎖延長剤、
e) 任意成分としての少なくとも１つの触媒、
f) 任意成分としての界面活性剤、
g) 任意成分としての粘度調整剤、及び
h) 任意成分としての気泡開放剤、
を混合して、軟質セグメント架橋エラストマーマトリックスを提供することを含む前記方法。
【請求項１０９】
分子当りのヒドロキシル基の平均数が約2より大きな少なくとも１のポリオールが、ポリカーボネートジオールを含む、請求項１０８記載の方法。
【請求項１１０】
請求項１０８記載の方法によって得られる製品。
【請求項１１１】
網状エラストマーマトリックスを製造する方法であって、
燃焼網状化方法によって請求項１０８記載の方法により得られた軟質セグメント架橋エラストマーマトリックスを網状化して、網状エラストマーマトリックスを提供することを含む前記方法。
【請求項１１２】
請求項１１１記載の方法によって得られる製品。
【請求項１１３】
網状エラストマーマトリックスが、網状エラストマーマトリックス中での細胞の内殖及び増殖が可能であるように形状化されている、請求項１１１記載の方法。
【請求項１１４】
網状エラストマーマトリックスが、修復又は置き換えられる組織へ組込まれる、請求項１１３記載の方法。
【手続補正２】
【補正対象書類名】明細書
【補正対象項目名】０００４
【補正方法】変更
【補正の内容】
【０００４】
Gilson等は、米国特許第6,245,090 B1号(“Gilson”)において、良好なヒステリシス特性を有する、即ち、絶えず膨張し収縮している血管内で使用するとき、血管よりも速く膨張および収縮し得る多孔質外表面を有する連続気泡発泡体経カテーテル閉塞用インプラントを開示している。従って、Gilsonの連続気泡発泡体は、網状化されていない。
Pinchukは、米国特許第5,133,742号および第5,229,431号(それぞれ、“Pinchukの742号”および“Pinchukの431号”)において、医療用プロテーゼ、インプラント、屋根吹き用断熱材等用の亀裂抵抗性ポリウレタンを開示している。該ポリマーは、エーテル結合を実質的に完全に有していないポリカーボネートポリウレタンポリマーである。
Szycher等は、米国特許第5,863,627号(“Szycher”)は、内部ポリシロキサンセグメントを有する生体適合性ポリカーボネートポリウレタンを開示している。
MacGregorは、米国特許第4,459,252号において、多孔質表面と、表面孔と流体流連結する表面下の相互連結間隙孔のネットワークとを含む心臓血管プロテーゼ装置またはインプラントを開示している。
Gunatillake等は、米国特許第6,420,452号(“Gunatillakeの452号”)において、分解抵抗性シリコーン含有弾性ポリウレタンを開示している。Gunatillake等は、米国特許第6,437,073号(“Gunatillakeの073号”)において、さらにまた、非弾力性である生分解抵抗性シリコーン含有弾性ポリウレタンを開示している。
Pinchukは、米国特許第5,741,331号(“Pinchukの331号”)並びにその分割米国特許第6,102,939号および第6,197,240号において、マイクロファイバーのクラッキングおよび破損についての推定されたポリカーボネート安定性問題を開示している。Pinchukの331号は、三次元の弾力圧縮性を有し、カテーテル-、内視鏡-またはシリンジ導入され、生物学的部位を占拠し且つ占拠容積中への細胞の内殖および増殖を可能にし得る自己支持性でスペース占拠性の多孔質要素を開示していない。
Pinchuk等は、米国特許出願公報第2002/0107330 A1号(“Pinchukの330号”)において、治療薬の埋込み送達用の組成物を開示しており、該組成物は、エラストマーブロック、例えば、ポリオレフィンと熱可塑性ブロック、例えば、スチレンを有する生体適合性ブロックコポリマー、および該ブロックコポリマー中に充填させた治療薬を含む。Pinchukの330号の組成物は、生物学的部位を占拠し且つ占拠容積中への細胞の内殖および増殖を可能にし得る圧縮可能でカテーテル-、内視鏡-またはシリンジ導入可能な弾力性のスペース占拠性多孔質要素を得るための適切な機械的性質を欠如し得る。